(57)【要約】ａ）（メタ）アクリロイル官能性ポリウレタンが５〜１８重量％のアルキレンオキサイド基を含み、（メタ）アクリロイル官能性が２〜４０の範囲にある（メタ）アクリロイル官能性ポリウレタンディスパージョン、及びｂ）ＵＶ開始剤を含む光活性型水性コーティング組成物。好適には該（メタ）アクリロイル官能性ポリウレタンは８〜１８重量％のアルキレンオキサイド基を含む。より好適には、該コーティング組成物は反応性希釈剤を含む。該（メタ）アクリロイル官能性ポリウレタンは、ａ）少なくとも１つの有機ポリイソシアネート、ｂ）少なくとも２つのイソシアネート反応性基を含み４００〜６，０００の間の数平均分子量を有する、少なくとも１つの任意的な有機化合物、ｃ）非イオン性分散基を有するイソシアネート反応性及び／又はイソシアネート官能性の少なくとも１つの化合物、ｄ）少なくとも１つの、イソシアネート反応性（メタ）アクリロイル官能性化合物、ｅ）任意的な、少なくとも１つの、活性水素含有鎖伸長剤、及びｆ）任意的な、少なくとも１つの、イオン性基を有する活性水素含有化合物の反応によって得られる。該水性コーティング組成物はクリアコートとしての施与に特に適している。【特許請求の範囲】
【請求項１】
ａ）（メタ）アクリロイル官能性ポリウレタンが５〜１８重量％のアルキレンオキサイド基を含み、（メタ）アクリロイル官能性が２〜４０の範囲にある（メタ）アクリロイル官能性ポリウレタンディスパージョン、及び
ｂ）ＵＶ開始剤
を含む光活性型水性コーティング組成物。
【請求項２】
該（メタ）アクリロイル官能性ポリウレタンが８〜１８重量％のアルキレンオキサイド基を含むことを特徴とする、請求項１に記載の水性コーティング組成物。
【請求項３】
該コーティング組成物が反応性希釈剤を含むことを特徴とする、請求項１〜２のいずれか１項に記載の水性コーティング組成物。
【請求項４】
該（メタ）アクリロイル官能性ポリウレタンの数平均分子量が１，２００〜８，０００の範囲であることを特徴とする、請求項１〜３のいずれか１項に記載の水性コーティング組成物。
【請求項５】
該（メタ）アクリロイル官能性ポリウレタンの当量が、固形分に基づいて２００〜４，０００ｇ／ｅｑの範囲であることを特徴とする、請求項１〜４のいずれか１項に記載の水性コーティング組成物。
【請求項６】
該（メタ）アクリロイル官能性ポリウレタンが、
ａ）少なくとも１つの有機ポリイソシアネート、
ｂ）少なくとも２つのイソシアネート反応性基を含み、４００〜６，０００の範囲の数平均分子量を有する、少なくとも１つの任意的な有機化合物、
ｃ）非イオン性分散基を有するイソシアネート反応性及び／又はイソシアネート官能性の少なくとも１つの化合物、
ｄ）少なくとも１つの、イソシアネート反応性（メタ）アクリロイル官能性化合物、
ｅ）任意的な、少なくとも１つの、活性水素含有鎖伸長剤、及び
ｆ）任意的な、少なくとも１つの、イオン性基を有する活性水素含有化合物
の反応により得られることを特徴とする、請求項１〜５のいずれか１項に記載の水性コーティング組成物。
【請求項７】
該コーティング組成物が有機ポリイソシアネート及び、水酸基又は他のイソシアネート反応性基を有する化合物を含むことを特徴とする、請求項１〜６のいずれか１項に記載の水性コーティング組成物。
【請求項８】
水酸基又は他のイソシアネート反応性基を含む化合物が（メタ）アクリロイル官能性ポリウレタンであることを特徴とする請求項７に記載の水性コーティング組成物。
【請求項９】
該コーティング組成物における遊離のイソシアネート基対イソシアネート反応性基の比が０．２５〜４：１であることを特徴とする請求項７〜８のいずれか１項に記載の水性コーティング組成物。
【請求項１０】
該コーティング組成物が水性クリアコートであることを特徴とする、請求項１〜９のいずれか１項に記載の水性コーティング組成物。
【請求項１１】
請求項１〜１０のいずれか１項に記載の水性コーティング組成物を基材に施与すること、該組成物の水性ベースのキャリアー相が除去されることを引き起こすこと又は放置して許すこと、及び得られた膜の表面をＵＶ光で硬化することからなる、基材をコーティングする方法。
【請求項１２】
請求項７〜９のいずれか１項に記載の水性コーティング組成物を基材に施与すること、該組成物の水性ベースのキャリアー相が除去されることを引き起こすこと又は放置して許すこと、得られたフィルムの表面をＵＶ光で硬化すること、及び暴露されなかった層を室温において又は加熱で徹底的に硬化させることを含む基材をコーティングする方法。
【請求項１３】
該クリアコートが８〜１８重量％のアルキレンオキサイド基及びＵＶ開始剤を有する（メタ）アクリロイル官能性ポリウレタンディスパージョンを含むことを特徴とする、ベースコート組成物及びクリアコート組成物で金属基材をコーティングする方法。
【請求項１４】
該クリアコート組成物が、５〜１８重量％のアルキレンオキサイド基及びＵＶ開始剤を有する（メタ）アクリロイル官能性ポリウレタンディスパージョンを含むことを特徴とするクリアコート組成物で柔軟性のある床をコーティングする方法。
【請求項１５】
該クリアコート組成物が反応性希釈剤を含むことを特徴とする、請求項１３〜１４のいずれか１項に記載の方法。
【発明の詳細な説明】
【０００１】
【発明の属する技術分野】本発明は（メタ）アクリロイル官能性ポリウレタンディスパージョン及びＵＶ開始剤を含む光活性型水性コーティング組成物に関する。
【０００２】
【従来の技術】
上に示されたタイプの光活性型コーティング組成物は公知であり、とりわけ、欧州特許出願公開第０９５２１７０号から公知である。そこにおいて開示された系は、二重硬化（ｄｕａｌ　ｃｕｒｅ）に基き、従って（メタ）アクリロイル官能性ポリウレタンディスパージョンの外に、水性のコーティング組成物中で１又はそれより多い活性水素とさらに反応し得る遊離のイソシアネート基を含む。高品質のコーティング層は公知の水性コーティング組成物で得られるが、公知の組成物において使用される水性ポリウレタンディスパージョンの性質は未だ改良の課題であり、特に前記ディスパージョンを含む層の外観は、粗い表面をもつ基材上に施与されたとき、危惧される。
【０００３】
クリアコートにおける使用のための光活性型ポリウレタン樹脂自体はすでにドイツ特許第１９６３５４４７号から公知である。その書類において、ポリウレタン−及び／又はポリエステル−（メタ）アクリレート樹脂が反応性希釈剤としてのジアクリレートモノマーとともに使用されている。該組成物は溶剤系（ｓｏｌｖｅｎｔ　ｂｏｒｎｅ）及び水性組成物における使用に適していると言われているが、実施例においては、溶剤系組成物のみが使用されており、それはパルス状高エネルギー紫外照射により硬化される。
【０００４】
欧州特許公開第０９６５６２１号は（メタ）アクリロイル官能性ポリウレタン及び光開始剤、例えばフェニルグリオキシル酸又はそのエステル又は塩又はそれらの誘導体を、随意的に他の光開始剤とともに含む光活性型コーティング組成物を開示している。特許請求されたコーティング組成物の水性系における可能性のある使用について明確な記載がなされているが、実施例では溶剤系のみが使用されている。
【０００５】
【発明が解決しようとする課題】
本発明は今、粗い表面をもつ基材上に施与されたときに、性能を損なわず、パルス状高エネルギー紫外照射による硬化の必要がなくてＵＶ光、例えばＵＶＡ光で硬化されるうる水性コーティング組成物を提供する。さらに本発明の水性コーティング組成物において使用される樹脂はそのままでは溶剤系コーティング組成物において使用されることはできないこと、特に溶剤系コーティング組成物がベースコート上のクリアコートとして使用されるとき、使用され得ないことが見出された。本発明のコーティング組成物から製造されるコーティングは優れた性質、例えば水及び溶媒耐性、硬さ、スクラッチ耐性、外観、乾燥及び湿潤密着性及び柔軟性を有する。
【０００６】
【課題を解決するための手段】
本発明は
ａ）（メタ）アクリロイル官能性ポリウレタンが５〜１８重量％のアルキレンオキサイド基を含み、（メタ）アクリロイル官能性が２〜４０の範囲である（メタ）アクリロイル官能性ポリウレタンディスパージョン、及び
ｂ）ＵＶ開始剤
を含む光活性型水性コーティング組成物に関する。
【０００７】
【発明の実施の形態】
（メタ）アクリロイル官能性ポリウレタンにおける好適なアルキレンオキサイド基はエチレンオキサイド基であるが、あるいはプロピレンオキサイド基またはエチレンオキサイド基とプロピレンオキサイド基の混合もまた有用である。例えば、アルキレンオキサイド基は、下記の構造を有するポリアルキレングリコール類のＣ１〜Ｃ４アルコキシエーテルであってもよい。
【化１】
2004512402.tif 000002
ここでＲ１は、炭素原子数が１〜４、好適には１又は２の炭化水素基；Ｒ２はメチル基、ｘは０と４０の間、好適には０と２０の間、最も好適には０と１０の間；ｙは０と５０の間、及びｘ＋ｙは２と５０の間、好適には２と２５の間である。例は、数平均分子量が１００と３，０００の間、好適には２００と１，５００の間、最も好適には３５０と１，０００の間であるポリエチレングリコール類又はポリプロピレングリコール類のメトキシエーテルである。
【０００８】
これまで非常に良好な結果が、８〜１８重量％のアルキレンオキサイド基を含む（メタ）アクリロイル官能性ポリウレタンを用いて得られた。
【０００９】
該ポリウレタンの（メタ）アクリロイル官能性は２〜４０の範囲、好適には２．５〜２０、さらに好適には３〜１０の範囲である。
【００１０】
（メタ）アクリロイル官能性ポリウレタンの酸価は好適には１５ｍｇＫＯＨ／固体ｇまでであり、より好適には１０までである。
【００１１】
優れた結果は一般的に（メタ）アクリロイル官能性ポリウレタンの数平均分子量が１，０００〜２０，０００の範囲にある（メタ）アクリロイル官能性ポリウレタンを用いて得られるが、その一方で最適な結果は１，２００〜８，０００の範囲の数平均分子量を有する（メタ）アクリロイル官能性ポリウレタンを用いて得られた。
【００１２】
本発明の水性コーティング組成物の特別な特徴はクリアコートとして（メタリック）ベースコート上に施与されたときの、その良好な外観である。最適架橋密度及び得られたフィルムの収縮の結果としての前記の良好な外観は、（メタ）アクリロイル官能性ポリウレタンの当量が固形成分に基づいて２００〜４，０００ｇ／当量、好適には３５０と１，０００の間であるとき、十分に示される。
【００１３】
（メタ）アクリロイル基含有ポリウレタンディスパージョンは、ポリウレタン合成の従来法を利用してポリイソシアネートとヒドロキシアルキル（メタ）アクリレート及び所望であれば鎖伸長剤との転化により製造されることができる。適切な鎖伸長剤はジオール類、ポリオール類、ジチオール類、ポリチオール類、ジアミン類、及びポリアミン類を含む。
【００１４】
好適であるのは
ａ）少なくとも１つの有機ポリイソシアネート、
ｂ）少なくとも２つのイソシアネート反応性基を含み、４００から６，０００の範囲の数平均分子量を有する少なくとも１つの任意的な有機化合物、
ｃ）非イオン性分散基（ｄｉｓｐｅｒｓｉｎｇ　ｇｒｏｕｐｓ）を有するイソシアネート反応性及び／又はイソシアネート官能性の少なくとも１つの化合物、
ｄ）少なくとも１つの、イソシアネート−反応性（メタ）アクリロイル官能性化合物、
ｅ）任意的な、少なくとも１つの、活性水素含有鎖伸長剤、及び
ｆ）任意的な、少なくとも１つの、イオン性基を有する活性水素含有化合物
の反応により得られる（メタ）アクリロイル官能性ポリウレタンである。
【００１５】
（メタ）アクリロイル官能性ポリウレタンポリマーを製造するために使用される有機ポリイソシアネート（ａ）は、エチレン性不飽和又であってもなくてもよい、脂肪族、環状脂肪族又は芳香族のジ−、トリ−、又はテトライソシアネートであってもよく、例えば１，２−プロピレンジイソシアネート、トリメチレンジイソシアネート、テトラメチレンジイソシアネート、２，３−ブチレンジイソシアネート、ヘキサメチレンジイソシアネート、オクタメチレンジイソシアネート、２，２，４−トリメチルヘキサメチレンジイソシアネート、ドデカメチレンジイソシアネート、ω，ω´−ジプロピルエーテルジイソシアネート、１，３−シクロペンタンジイソシアネート、１，２−シクロヘキサンジイソシアネート、１，４−シクロヘキサンジイソシアネート、イソホロンジイソシアネート、４−メチル−１，３−ジイソシアナトシクロヘキサン、ｔｒａｎｓ−ビニリデンジイソシアネート、ジシクロヘキシルメタン−４，４´−ジイソシアネート（Ｄｅｓｍｏｄｕｒ（商標）　Ｗ）、トルエンジイソシアネート、１，３−ビス（イソシアナトメチル）ベンゼン、キシリレンジイソシアネート、α，α，α´，α´−テトラメチルキシリレンジイソシアネート（ＴＭＸＤＩ（商標））、１，５−ジメチル−２，４−ビス（２−イソシアナトエチル）ベンゼン、１，５−ジメチル−２，４−ビス（２−ジイソシアナトエチル）ベンゼン、１，３，５−トリエチル−２，４−ビス（イソシアナトメチル）ベンゼン、４，４´−ジイソシアナト−ジフェニル、３，３´−ジクロロ−４，４´−ジイソシアナト−ジフェニル、３，３´−ジフェニル−４，４´−ジイソシアナトジフェニル、３，３´−ジメトキシ−４，４´−ジイソシアナト−ジフェニル、４，４´−ジイソシアナト−ジフェニルメタン、３，３´−ジメチル−４，４´−ジイソシアナト−ジフェニルメタン、ジイソシアナトナフタレン、２分子のジイソシアネート、例えばヘキサメチレンジイソシアネート又はイソホロンジイソシアネートの１分子のジオール例えばエチレングリコールへのアダクト、３分子のヘキサメチレンジイソシアネートの１分子の水へのアダクト（ＢａｙｅｒのＤｅｓｍｏｄｕｒＮの商標で入手可能）、１分子のトリメチロールプロパンの３分子のトルエンジイソシアネートへのアダクト（Ｂａｙｅｒの商標Ｄｅｓｍｏｄｕｒ　Ｌで入手可能）、１分子のトリメチロールプロパンの３分子のイソホロンジイソシアネートへのアダクト、化合物例えば１，３，５−トリイソシアナトベンゼン及び２，４，６−トリイソシアナトトルエン、及び１分子のペンタエリスリトールの４分子のトルエンジイソシアネートへのアダクトである。６〜３６の炭素原子を含む脂肪族又は環状脂肪族ジ又はトリイソシアネートを利用することが好適である。最も好適なものは、ジシクロヘキシルメタン−４，４´−ジイソシアネート及びヘキサメチレンジイソシアネートである。
【００１６】
ポリイソシアネート類の混合物は使用されることができ、ウレタン、アロハネート、尿素、ビューレット、カルボジイミド、ウレトンイミン又はイソシアヌレート残基の導入により修飾されたポリイソシアネート類もまた使用されることができる。
【００１７】
少なくとも２つのイソシアネート反応性基を含み、４００〜６，０００の範囲の数平均分子量を有する、（メタ）アクリロイル官能性ポリウレタンの製造に使用され得る有機化合物（ｂ）は、好適には水酸基で末端停止された重合体状有機ポリオール類である。該有機ポリオール類は特にジオール類、及びトリオール類及びそれらの混合物を含むが、より官能性の高いポリオール類は、例えばジオール類との混合物における少量成分として使用されてもよい。ポリオール類は、ポリエステル類、ポリエステルアミド類、ポリエーテル類、ポリチオエーテル類、ポリカーボネート類、ポリアセタール類、ポリオレフィン類、及びポリシロキサン類の群から選択されてもよい。７００〜３，０００の範囲の分子量を有するポリオール類が好適である。
【００１８】
使用されてもよいポリエステルポリオール類は、多価アルコール類例えばエチレングリコール、プロピレングリコール、ジエチレングリコール、ネオペンチルグリコール、１，４−ブタンジオール、１，６−ヘキサンジオール、フランジメタノール、ジメチロールシクロヘキサン、グリセロール、トリメチロールプロパン又はペンタエリスリトール又はそれらの混合物とポリカルボン酸特にジカルボン酸、又はそれらのエステル形成性誘導体、例えばコハク酸、グルタル酸、及びアジピン酸、又はそれらのジメチルエステル、フタル酸無水物、ヘキサヒドロフタル酸無水物、又はジメチルテレフタレートとの、水酸基で末端停止された反応生成物を含む。ラクトン類例えばカプロラクトンとポリオールとの重合により得られるポリエステルもまた使用されることができる。好適にはポリエステルは１，６−ヘキサンジオール及びヘキサヒドロフタル酸無水物から製造される。
【００１９】
ポリエステルアミド類は、アミノアルコール例えばエタノールアミンをポリエステル化混合物に混入することにより得てもよい。
【００２０】
適切なポリエーテルポリオール類はポリアルキレンオキサイドグリコールを含み、ここで該アルキレンオキサイドはエチレンオキサイド及び／又はプロピレンオキサイド単位から選択されてもよい。
【００２１】
使用されてもよいポリチオエーテルポリオール類は、チオジグリコールのみの、又は他のグリコール類、ジカルボン酸類、ホルムアルデヒド、アミノアルコール類又はアミノカルボン酸類との縮合により得られる生成物を包含する。
【００２２】
ポリカーボネートポリオール類は、ジオール類、例えば１，３プロパンジオール、１，４−ブタンジオール、１，６−ヘキサンジオール、１，４−シクロヘキサンジメタノール、ジエチレングリコール又はテトラエチレングリコールをジアリールカーボネート例えばジフェニルカーボネート又はホスゲンと反応させることにより得られる生成物を含む。
【００２３】
適切なポリオレフィンポリオール類は水酸基で末端停止されたブタジエンホモ−及びコポリマーを含む。
【００２４】
（メタ）アクリロイル官能性ポリウレタンが水中で自己分散性（ｓｅｌｆ−ｄｉｓｐｅｒｓｉｂｌｅ）であることを確実にするために、非イオン性基を有するイソシアネート反応性及び／又はイソシアネート官能性化合物（ｃ）の少なくとも１つが反応物として（メタ）アクリロイル官能性ポリウレタンの製造に含まれる。
【００２５】
適切な非イオン性分散基は、上で開示されたモノＣ１〜Ｃ４アルコキシ誘導体である。好適には、（メタ）アクリロイル官能性ポリウレタンは８〜１８重量％のアルキレンオキサイド基を含む。適切なＣ１〜Ｃ４ポリアルキレンオキサイド化合物は少なくとも１つの水酸基を含む。例はメトキシポリエチレンオキサイドグリコール類、メトキシポリエチレンオキサイド−１，３−ジオール類例えばドイツのＧｏｌｄｓｃｈｍｉｄｔＡＧから入手可能なＴｅｇｏｍｅｒ（商標）Ｄ−３１２３（ＰＯ／ＥＯ＝１５／８５；Ｍｎ＝１，１８０）、Ｔｅｇｏｍｅｒ（商標）Ｄ−３４０９（ＰＯ／ＥＯ＝０／１００；Ｍｎ＝２，２４０）、Ｔｅｇｏｍｅｒ（商標）Ｄ−３４０３（ＰＯ／ＥＯ＝０／１００；Ｍｎ＝１，１８０）である。最適な結果はポリアルキレンオキサイド単位がポリエチレンオキサイド単位である（メタ）アクリロイル官能性ポリウレタンで得られる。
【００２６】
モノＣ１〜Ｃ４アルコキシ誘導体はそのままで使用されてもよいし、又アダクトに取り込まれてもよい。例えばポリカルボン酸、ポリオール、及び上述されたＣ１〜Ｃ４アルコキシ誘導体の一つのアダクトが使用されてもよい。ポリカルボン酸の例はジカルボン酸またはそのエステル形成性誘導体、例えばコハク酸、グルタル酸、及びアジピン酸またはそのジメチルエステル類、フタル酸無水物、ヘキサヒドロフタル酸無水物、又はジメチルテレフタレート又はそれらの混合物を含む。ポリオールの例はエチレングリコール、プロピレングリコール、ジエチレングリコール、ネオペンチルグリコール、１，４−ブタンジオール、１，６−ヘキサンジオール、フランジメタノール、ジメチロールシクロヘキサン、グリセロール、ジ（トリメチロールプロパン）トリメチロールプロパン又はペンタエリスリトール又はそれらの混合物を含む。好適なものは上で述べられたヘキサヒドロフタル酸無水物、ジ（トリメチロールプロパン）、トリメチロールプロパン、又はペンタエリスリトール又はそれらの混合である。好適であるのは、上で述べられたヘキサヒドロフタル酸無水物、ジ（トリメチロールプロパン）及びメトキシポリエチレンオキサイドグリコールのアダクトである。
【００２７】
イソシアネート反応性（メタ）アクリロイル官能性化合物（ｄ）として、ヒドロキシアルキル（メタ）アクリレート類、例えば２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、及びポリプロピレングリコールモノ（メタ）アクリレートが使用されてもよい。
【００２８】
優れた結果は一般的に、二官能性又は多官能性エポキシ化合物及び（メタ）アクリル酸の付加生成物で得られる。それ自体は固体又は液体であってもよい適切な二官能性又は多官能性エポキシ化合物として（環状）脂肪族又は芳香族ヒドロキシル化合物、例えばエチレングリコール、グリセロール、シクロヘキサンジオール、及び単核又は多核の二官能性または三官能性フェノール類、及びビスフェノール類、例えばビスフェノールＡ及びビスフェノールＦのジグリシジル又はポリグリシジルエーテル類；エポキシ化された脂肪族及び／又は環状脂肪族アルケン類、例えばジペンテンジオキサイド、ジシクロペンタジエンジオキサイド、及びビニルシクロヘキセンジオキサイドがあげられてもよい。これまでのところよい結果が、水素化ビスフェノール−Ａジグリシジルエーテル、１，４−ブタンジオールジグリシジルエーテル、１，６−ヘキサンジオールジグリシジルエーテル及びネオペンチルグリコールジグリシジルエーテルから選択される二官能性エポイキサイドを用いて得られた。又、これらの付加生成物及び上で述べられたヒドロキシアルキル（メタ）アクリレートの混合物も使用されてもよい。
【００２９】
活性水素を含有する鎖伸長剤（ｅ）として、イソシアネート基と反応性のある基を含む化合物が使用されることができる。鎖伸長剤は水であってもよいが、また有機ポリオール、ポリアミン又はポリチオールであってもよい。
好適には有機ポリオール類は４００未満の重量平均分子量を有する化合物を含む。これらはジオール類、トリオール類、及びそれらの混合物を含むが、より高い官能性のポリオール類もまた使用されてもよい。そのような低分子量ポリオール類の例は、エチレングリコール、ジエチレングリコール、テトラエチレングリコール、ビス（ヒドロキシメチル）テレフタレート、シクロヘキサンジメタノール、フランジメタノール、グリセロール、トリメチロールプロパン、及びそのようなポリオール類とプロピレンオキサイド及び／又はエチレンオキサイドの分子量が４００までの反応生成物を含む。
【００３０】
随意的に、イオン性基を有し、少なくとも１つの、活性水素を含む化合物（ｆ）は（メタ）アクリロイル官能性ポリウレタンの製造において反応物として含まれてもよい。例は、ジメチロールプロピオン酸、スルホコハク酸ジオール、燐酸ジオールエステル、モノヒドロキシ酸（ヒドロキシ−カルボン酸）、ヒドロキシスルホン酸、ヒドロキシ燐酸、及びこれらの酸の可能なすべての塩を含む。好適なものはＣａｒｄｕｒａ（商標）Ｅ１０、マレイン酸及び亜チオン酸ナトリウムから製造されるスルホコハク酸ジオールである。
【００３１】
より好適には、（メタ）アクリロイル官能性ポリウレタンは
ａ）少なくとも１つの有機ポリイソシアネート、
ｃ）非イオン性分散基を有するイソシアネート反応性及び／又はイソシアネート官能性の少なくとも１つの化合物、
ｄ）少なくとも１つの、イソシアネート反応性（メタ）アクリロイル官能性化合物、及び
ｅ）少なくとも１つの、活性水素含有鎖伸長剤
の反応により
又は
ａ）少なくとも１つの有機ポリイソシアネート、
ｃ）非イオン性の分散基を有するイソシアネート反応性及び／又はイソシアネート官能性の少なくとも１つの化合物、
ｄ）少なくとも１つの、イソシアネート反応性（メタ）アクリロイル官能性化合物、及び
ｆ）少なくとも１つの、イオン性基を有する活性水素含有化合物
の反応により
又は
ａ）少なくとも１つの有機ポリイソシアネート、
ｂ）随意的に、少なくとも２つのイソシアネート反応性基を含み４００〜６，０００の範囲の数平均分子量を有する少なくとも１つの有機化合物、
ｃ）非イオン性分散基を有するイソシアネート反応性及び／又はイソシアネート官能性の少なくとも１つの化合物、
ｄ）少なくとも１つの、イソシアネート反応性（メタ）アクリロイル官能性化合物
の反応により得られうる。
【００３２】
本発明の水性コーティング組成物を製造するために適切な（メタ）アクリロイル官能性ポリウレタンは、従来法で、化学量論量又は過剰の有機ポリイソシアネート（ａ）をその他の反応物（ｃ）及び（ｄ）、随意的に（ｂ）、（ｅ）、及び（ｆ）と実質的に無水の条件下で約３０℃と約１３０℃の間の温度においてイソシアネート基とイソシアネート反応性基の間の反応が実質的に完結するまで反応させることにより製造されてもよい。反応物は一般的に約１：１から約６：１、好適には約１：１のイソシアネート基対イソシアネート反応性基（通常、水酸基）の比に対応する割合で使用される。もし、過剰の有機ポリイソシアネート（ａ）が使用されると、イソシアネート末端のプレポリマーが第一段階で製造される。第二段階では、少なくとも１つのイソシアネート反応性基含有化合物例えば鎖伸長剤（ｅ）が添加されることができる。鎖伸長は高められた温度、下げられた温度、又は室温において実行されることができる。好都合な温度は約５℃から約９５℃、又はより好適には約１０℃から約４５℃である。
【００３３】
好適には、本発明のコーティング組成物は１又はより多くの反応性希釈剤を含む。反応性希釈剤として適切な化合物は一般的にエチレン性不飽和化合物である。そのようなものの代表的な例として、先に取り込まれた欧州特許出願公開第０９６５６２１号に開示されている化合物があげられる。反応性希釈剤は好適には約８０から約８００の分子量、より好適には約１００から約４００の分子量を有する。この分子量の条件を満足する化合物はコーティング組成物の粘度を下げるのに適している。好適には反応性希釈剤は固形樹脂に対して５〜５０重量％、より好適には１０〜４０重量％の量で使用される。
【００３４】
単官能性反応性希釈剤の例は、アクリル酸及びメタクリル酸のエステル例えばメチル（メタ）アクリレート、エチル（メタ）アクリレート、プロピル（メタ）アクリレート、イソプロピル（メタ）アクリレート、ブチル（メタ）アクリレート、イソブチル、（メタ）アクリレート、ｔｅｒｔ．ブチル（メタ）アクリレート、ネオペンチル（メタ）アクリレート、イソペンチル（メタ）アクリレート、ｎ−ヘキシル（メタ）アクリレート、イソヘキシル（メタ）アクリレート、ｎ−ヘプチル（メタ）アクリレート、イソーヘプチル（メタ）アクリレート、オクチル（メタ）アクリレート、イソオクチル、（メタ）アクリレート、２−エチルヘキシル（メタ）アクリレート、ノニル（メタ）アクリレート、イソ−ノニル（メタ）アクリレート、デシル（メタ）アクリレート、イソ−デシル（メタ）アクリレート、ウンデシル（メタ）アクリレート、イソ−ウンデシル（メタ）アクリレート、ドデシル（メタ）アクリレート、イソ−ドデシル（メタ）アクリレート、トリデシル（メタ）アクリレート、イソ−トリデシル（メタ）アクリレート、テトラデシル（メタ）アクリレート、イソ−テトラデシル（メタ）アクリレート及びそれらの混合物を含む。さらに前記のアクリル酸及びメタクリル酸のエステル類はアルコール残基中にもまた照射反応性の不飽和を含んでいてもよい。反応性希釈剤として使用されてもよい、追加の単官能性の照射感受性化合物はジアリルマレイン酸、ジアリルフマール酸、ビニル酢酸、及びＮ−ビニル−２−ピロリドン、特に最後の化合物を含む。
【００３５】
本発明のクリアコートにおける高度に好適な反応性希釈剤は、１より多い照射感受性結合を有するものである。そのような化合物は普通、アクリル酸又はメタクリル酸と多価アルコールのエステルである。さらに適切な反応性希釈剤はウレタンアクリレート、メラミンアクリレート、エポキシ−アクリル酸アダクト、及びポリエチレンオキサイドを含む反応性希釈剤である。前述された二官能性希釈剤の例は、エチレングリコールジアクリレート及びジメタクリレート；イソプロピレン及びプロピレングリコールジアクリレート及びジメタクリレートである。同様に、ブタン、ペンタン、ヘキサン、ヘプタン、及び３６の炭素までのジオール類のジオールジアクリレート及びジオールジメタクリレート類がこのクリアコートにおける反応性希釈剤として有用である。特に興味があるのは１，４−ブタンジオールジアクリレート、１，６−ヘキサンジオールジアクリレート、ジエチレングリコールジアクリレート、トリメチロールプロパントリアクリレート、及びペンタエリスリトールテトラアクリレートである。これまで最適の結果は、３−メトキシプロピル−、ベンジル−、オクチル−、２−ヒドロキシ−エチルシトラコンイミド、ブタンジオール，ヘキサンジオール、及びトリメチロールプロパンの（メタ）アクリレートエステル類、ブタンジオールジグリシジルエーテルのジアクリレートエステル、エトキシ化トリメチロールプロパントリアクリレート、及びα，α，α´，α´−テトラメチルキシリレンジイソシアネート（ＴＭＸＤＩ（商標））と４−ヒドロキシブチルアクリレートの反応生成物、及び／又は１モルの２−ヒドロキシエチルアクリレート及び２モルのカプロラクトン、及び／又は３００と１，０００の間の分子量を有するメトキシポリエチレンオキサイドグリコールのエステル化生成物から選択される反応性希釈剤を用いて得られた。
【００３６】
本発明のクリアコートにおいて使用されることのできるＵＶ開始剤の例として、ベンゾインエーテル（Ｆｒａｔｅｌｌｉ　Ｌａｍｂｅｒｔｉ製Ｅｓａｃｕｒｅ（商標））、ベンジルジメチルケトンアセタール（Ｃｉｂａ製Ｉｒｇａｃｕｒｅ（商標）６５１）、１−ヒドロキシシクロヘキシルフェニルケトン（Ｃｉｂａ製Ｉｒｇａｃｕｒｅ（商標）１８４）、２−ヒドロキシ−２−メチル−１−フェニルプロパン−１−オン（Ｃｉｂａ製Ｄａｒｏｃｕｒｅ（商標）１１７３）、１−（４−イソプロピルフェニル）−２−ヒドロキシ−２−メチルプロパン−１−オン（Ｃｉｂａ製Ｄａｒｏｃｕｒｅ（商標）１１１６）、ジエトキシアセトフェノン（Ｕｐｊｏｈｎ製ＤＥＡＰ（商標））、メチルチオキサントン（Ｓｈｅｌｌ製Ｑｕａｎｔａｃｕｒ（商標））、２，４，６−トリメチルベンゾイルジフェニルホスフィンオキサイド（ＢＡＳＦ製Ｌｕｃｉｒｉｎ　ＴＰＯ（商標））、及びビスホスフィンオキサイド例えばＣｉｂａ製のＣＧＩ（商標）８１９及びＣＧＩ（商標）４０３が挙げられる。使用されるＵＶ開始剤の量は固形成分に基づいて０．００１から１０重量％、好適には１〜８重量％、より好適には２〜６重量％の範囲である。
【００３７】
本発明のコーティング組成物は施与の後、随意的に溶媒の気化の後、照射硬化可能である。特に該組成物はＵＶ線での照射により硬化させるために適している。ＩＲ／ＵＶ照射の組み合わせもまた適している。使用されてもよい線源はＵＶ用の汎用線源、例えば高圧及び中圧水銀灯である。
【００３８】
非常に波長の短いＵＶ光（ＵＶＢ及び／又はＵＶＣ光）の使用に伴う何らかのリスクを避けるために、特に車の補修工場での使用に対しては、有害なＵＶＡ光の発生が少ない蛍光灯が好適である。
【００３９】
反応性成分を硬化させるのに必要なエネルギーの量はもちろん光の強度、照射に対する暴露の角度、及び照射からの距離、及び施与されるべきコーティングの厚さ、及び、フリーラジカル開始触媒の有無に依存するだろう。任意の所与の組成物のために、必要とされる照射の量及び持続時間を決定する最もよい方法は、線源への暴露の後に硬化されなかった照射感受性基の量の実験的な決定によることである。
【００４０】
簡単にＵＶ光を利用できない場所において硬化速度を増すことが望ましいように思われる状況においては、該水性コーティング組成物は、（メタ）アクリロイル官能性ポリウレタンディスパージョンに含まれるオレフィン性不飽和基と反応することのできる１以上の活性水素原子を含有する基を有する化合物を含んでもよい。
【００４１】
適切な活性水素含有基は活性化されたＣＨ基、すなわち２つのカルボニル基に対してα−位のメチレン及び／又はモノ置換メチレン基、例えばマロネート及び／又はアセトアセテート基である。マロネート基を含む化合物及びマロネート基を含むオリゴマー状及び重合体状の化合物の例は、それぞれ米国特許第２，７５９，９１３号及び米国特許第４，６０２，０６１号に開示されている。好適な化合物はオリゴマー状及び／又は重合体状のマロネート基含有化合物、例えばマロネート基を主鎖に又はペンダントに又はその両者に含むところのポリウレタン類、ポリエステル類、ポリアクリレート類、エポキシ樹脂類、ポリアミド類、及びポリビニル樹脂類である。
【００４２】
マロネート基含有ポリウレタン類は、例えば、ポリイソシアネートをポリオールとマロン酸の水酸基含有エステルと反応させるか、又は水酸基官能性ポリウレタンのマロン酸又はジアルキルマロネートでのエステル化又はエステル交換により得られることができる。
【００４３】
マロネート基含有ポリエステル類は、例えば、マロン酸、アルキルマロン酸（例えばエチルマロン酸）、そのようなマロン酸のモノ−又はジアルキルエステル及び／又はマロン酸エステルとアルキル（メタ）アクリレート、随意的に他のジ又はポリカルボン酸との反応生成物と、ジ−及び／又はより高い官能性のヒドロキシ化合物、及び随意的に、単官能性ヒドロキシ及び／又はカルボキシル化合物との重縮合により得られることができる。
【００４４】
マロネート基含有エポキシエステル類は、例えば、エポキシ樹脂をマロン酸、又はマロン酸モノエステルでエステル化することにより、又は、ジアルキルマロン酸エステルで、随意的に他のカルボン酸及びそれらの誘導体でエステル交換することにより得られることができる。
【００４５】
マロネート基含有ポリアミド類は、例えば、ポリエステル類と同じ方法において得られることができ、その場合、ヒドロキシ化合物の少なくとも部分はモノ及び／又は多価の一級及び／又は二級アミンで置き換えられる。
【００４６】
アセトアセテート基含有化合物の例として、米国特許２，７５９，９１３号（特に第８欄、５３〜５４行目を参照）に開示されているアセトアセテートエステル類、米国特許４，２１７，３９６号（特に第２欄、６５行目から第３欄、２７行目を参照）に開示されているジアセトアセテートエステル化合物、及び米国特許４，４０８，０１８号（特に第１欄、５１行目から第２欄６行目を参照）に開示されているアセトアセテート基含有オリゴマー状及び重合体状化合物が挙げられてもよい。好適なものは、オリゴマー状及び／又は重合体状のアセトアセテート基含有化合物である。
【００４７】
適切なアセトアセテート基含有オリゴマー状及び重合体状化合物は、例えばポリアルコール類及び／又はヒドロキシ官能性ポリエーテル、ポリエステル、ポリアクリレート、ビニル及びエポキシオリゴマー類及びポリマー類からジケテンとの反応により、又はアルキルアセトアセテートとのエステル交換により得られることができる。そのような化合物はアセトアセテート官能性アクリルモノマーと他のビニル及び／又はアクリル官能性モノマー類との共重合によってもまた得られることができる。
【００４８】
アセトアセテート基含有化合物の中で、本発明での使用に特に好適なものは、少なくとも２つのアセトアセテート基を含むアセトアセテート基含有オリゴマー類及びポリマー類である。そのようなアセトアセテート基含有化合物が約２３４から約３０，０００の範囲のＭｎ、及び約２以下の酸価（ａｃｉｄ　ｎｕｍｂｅｒ）を有することもまた特に好適である。
【００４９】
同じ分子の中にマロネート基とアセトアセテート基の両方を含む化合物もまた適切であり、例えば、マロネート基官能性ポリエステルとアセトアセテート基官能性アクリル化合物（例えばアセトアセトキシエチルアクリレート）の間のマイケル反応により得られることができる。さらに、マロネート及びアセトアセテート基含有化合物の物理的混合物は適切である。加えて、アルキルアセトアセテート類が反応性希釈剤として使用されることができる。
【００５０】
随意的に、活性化されたＣＨ基含有化合物は、例えば欧州特許出願公開第０４２０１３３号で開示されているエナミン型で使用されてもよい。
【００５１】
活性化されたＣＨ基含有化合物とオレフィン性不飽和化合物の間の反応は塩基の存在において実施される。塩基の共役酸が少なくとも１２のｐＫａを有する塩基が使用されることが好適である。たとえばテトラブチルアンモニウムヒドロキサイド、三級アミン類のエポキシ付加物、アミジンタイプのアミン類であり、その例はテトラメチルグアニジン及び１，８−ジアザ−［５，４，０］−ビシクロウンデセン及び欧州特許出願公開第０５９６４６１号に記載されている触媒を含む。今までのところ、最高の結果は、１，８−ジアザ−［５，４，０］−ビシクロウンデセンを用いて得られた。
【００５２】
本発明によると、荷電された塩基もまた適切な触媒である。ただしそれらの共役酸がｐＫａ＞１０、好適には＞１２を有する場合である。代表的な塩基の例として、金属塩基類が挙げられる。適切な塩基の例は、金属酸化物例えばナトリウムメタノラート；金属水酸化物例えばナトリウムフェノラート；金属炭化水素化合物例えばｎ−ブチルリチウム；金属水素化物例えば水素化ナトリウム；金属アミド類例えばカリウムアミド、及び金属炭酸塩例えば炭酸カリウムを含む。
【００５３】
活性化されたＣＨ基含有化合物の代わりに、該組成物はポリアミン類例えば６０〜１，０００のアミン価を有するポリアミノアミド類を含んでもよく、それは、例えば欧州特許出願公開第０２６２７２０号に開示されているように（メタ）アクリロイル官能性ポリウレタン樹脂中に存在する（メタ）アクリレート基と反応する。また、例えば欧州特許出願公開第０６７８１０５号に開示されているオリゴマー状の立体障害ポリアミン類も使用されてもよい。チオール官能性化合物、例えば（メタ）アクリロイル官能性ポリウレタン樹脂中に存在する（メタ）アクリレート基と反応するペンタエリスリトールテトラメルカプトプロピオネートもまた、得られるコーティングの表面硬化及びスクラッチ耐性を改善するために使用されてもよい。
【００５４】
活性水素原子含有基例えば遊離のイソシアネート基と反応するヒドロキシル、チオール及び／又はアミノ官能性基を有する化合物を含むコーティング組成物が好適である。所望であれば、イソシアネート反応性基は（メタ）アクリロイル官能性ポリウレタン樹脂に含まれてもよい。本発明の水性コーティング組成物における使用のためには、ヒドロキシ官能性基を有する化合物が好適である。
【００５５】
水性のデュアル硬化コーティング組成物において使用される有機ポリイソシアネートのために、多官能性で、好適には遊離の、平均ＮＣＯ官能性が２．５から５で、（環状）脂肪族、芳香脂肪族又は芳香族の性質であってもよいポリイソシアネート類を含む疎水性ポリイソシアネートが好適である。該ポリイソシアネートはビューレット、ウレタン、ウレトジオン、及びイソシアヌレート誘導体を含んでもよい。ポリイソシアネートの１つの例は１，６−ヘキサンジイソシアネート、イソホロンジイソシアネート、又はビス（イソシアネートシクロヘキシル）メタン、及び上述されたそれらの誘導体である。通常、これらの生成物は室温において液体であり、広い範囲で市販されている。好適なものは１，６−ヘキサンジイソシアネートの環状三量体（イソシアヌレート）及びイソホロンジイソシアネートである。通常、これらの化合物は少量のそれらの高次同族体を含む。随意的に親水性のポリイソシアネートが疎水性ポリイソシアネートを部分的に代用されてもよい。ポリイソシアネート、（メタ）アクリロイル官能性ポリウレタン樹脂、及び随意的にさらにイソシアネート反応性のある官能性化合物又は樹脂は、ＮＣＯ：イソシアネート反応性基比が０．２５〜４：１、好適には０．５〜３：１、さらに好適には０．７５〜２．５：１、最も好適には１〜２：１になるように混合されるべきである。
【００５６】
該ポリイソシアネートは（メタ）アクリロイル官能性ポリウレタンディスパージョンに任意の適切な技法によって混合されてもよい。しかし、単純な攪拌は通常十分である。その粘度を下げるために、ポリイソシアネートを有機溶媒例えば酢酸エチル、又は１−メトキシ−２−プロピルアセテートで少々希釈することが有益であることもある。又、遊離のイソシアネート基を含むコーティング組成物に、反応性希釈剤例えば水溶性のモノ又は（好適には）多価アルコール、例えばエチレングリコール、プロピレングリコール、ブタンジオール類の異性体、ポリエチレンオキサイドグリコール類、又はポリプロピレンオキサイドグリコール類、トリメチロールプロパン、ペンタエリスリトール及びグリセロールが含まれてもよい。
【００５７】
遊離のポリイソシアネートの存在において、一般的にＳｎ−ベースの触媒が使用される。遊離ポリイソシアネート組成物の室温におけるポットライフは、触媒の使用とその量に依存して、一般的に４〜１２時間の間である。
【００５８】
コーティング組成物はさらに他の成分、添加剤又は補助剤例えば他のポリマー類又はポリマーディスパージョン、顔料、染料、乳化剤（界面活性剤）、顔料分散助剤、均染剤、クレーター防止剤、消泡剤、流止め剤、熱安定化剤、ＵＶ吸収剤、抗酸化剤、及びフィラーを含んでいてもよい。
【００５９】
他のポリマーディスパージョンの適切なタイプはアクリルポリマーエマルジョン及び水性ポリウレタンディスパージョンを含む。
【００６０】
本発明のコーティング組成物はどのような基材に施与されてもよい。基材は例えば金属、プラスチック、例えばＰＶＣ，木、ガラス、セラミック物質、又はいくらかの他のコーティング層であってもよい。他のコーティング層は本発明のコーティング組成物からなっていてもよく、又は異なるコーティング組成物であってもよい。本発明のコーティング組成物はクリアコート、ベースコート、顔料入りトップコート、プライマー及びフィラーとして際立った有用性を示す。該コーティング組成物は従来法例えばスプレーガン、刷毛、又はローラーにより施与されることができ、スプレーガンが好適である。硬化温度は好適には０℃及び８０℃の間であり、より好適には２０℃と６０℃の間である。本組成物はコーティングされた金属基材の製造、例えば補修業界、特に自動車及び輸送車両を修理する自動車修理工場及び大型輸送車両例えば列車、トラック、バス、及び飛行機の仕上げにおいて特に適している。
【００６１】
好適であるのは、本発明のコーティング組成物のクリアコートとしての使用である。クリアコートは高度に透明であることが要求され、ベースコート層によく密着しなければならない。さらにクリアコートは、ストライク−イン（ｓｔｒｉｋｅ−ｉｎ）即ちクリアコート組成物による溶媒和に起因するベースコートの変色又は屋外暴露によるクリアコートの黄変によってベースコートの美的側面を変化させないことが要求される。本発明のコーティング組成物に基づくクリアコートはこれらの欠点を有していない。
【００６２】
コーティング組成物がクリアコートである場合、ベースコートはコーティング技術において公知である従来のベースコートであってよい。例は溶剤系のベースコート例えばＡｋｚｏ　Ｎｏｂｅｌ　Ｃｏａｔｉｎｇｓ　ＢＶ製のＡｕｔｏｂａｓｅ（商標）及び水性ベースコート例えばＡｋｚｏ　Ｎｏｂｅｌ　Ｃｏａｔｉｎｇｓ　ＢＶ製のＡｕｔｏｗａｖｅ（商標） である。さらにベースコートは顔料（着色ピグメント、メタリックス及び／又はパール）、ワックス、溶媒、フロー剤、中和剤、及び消泡剤を含んでもよい。又、高固形分ベースコートが使用されることもできる。クリアコート組成物はベースコートの表面に施与され、それから硬化される。ベースコートのための中間の硬化段階が導入されてもよい。
【００６３】
他の好適な実施態様において、本発明のコーティング組成物はクリアコートとして柔軟性のあるフローリング例えばＰＶＣ及びポリオレフィン上に施与されてもよい。その場合の好適な施与方法はローラーコーターによる。
【００６４】
本発明は以下の実施例について説明されるだろう。もちろん、これらの実施例は本発明のよりよい理解のために提示されるだけであり、いかなる様式においても本発明の範囲を制限するものとして解釈されない。
【００６５】
【実施例】
方法
ディスパージョンのそれぞれの平均粒子サイズは、約０．１重量％の固形分に希釈されたディスパージョンで、動的光散乱を用いて測定された。
【００６６】
固形分はＡＳＴＭ法Ｎｏ．１６４４−５９に従って、３０分間、１４０℃まで加熱して測定された。
【００６７】
重量平均分子量Ｍｗ及び数平均分子量Ｍｎは、ポリスチレンを標準とするゲル浸透クロマトグラフィーを用いて測定された。
【００６８】
得られたコーティング層のぺルソー硬度はフランス工業標準法ＮＦ　Ｔ３０−０１６に従って１日及び７日のエージングの後に測定され、結果は秒で表された。
【００６９】
メチルエチルケトン（ＭＥＫ）及び水に対する耐性は、１日及び７日のエージング及び１分間（ＭＥＫ）又は１時間（水）の暴露の後に測定された。耐性試験において０は溶解、３は少し影響を受けた、及び５は良好を表す。
【００７０】
外観は視覚によって判断された。良好な外観は、高い光沢のある滑らかな表面を意味する。悪い外観は鈍く、低い光沢のレベルを意味する。
【００７１】
スクラッチ耐性は、コーティングを指の爪で押し、及び引っ掻くことにより判断された。（−）はコーティングが非常に簡単に損なわれたこと、（＋）はコーティングを損なうためには大きな圧力が必要であることを意味する。
【００７２】
密着の評価はクロスカット試験で行われた。湿潤密着試験のために、試料は水中に５日間放置され、その後１時間乾燥された。評価は０から５までに渡り、５が最もよい。
【００７３】
ポリエチレンオキサイド基を含むアクリロイル官能性ポリウレタンディスパージョンＡの製造
ａ）ポリエチレンオキサイド基を含むポリエステルの製造
可変速度スターラー、コントローラーと組み合わせた熱伝対、蒸留カラム、還流コンデンサー、窒素スパージ及び加熱用マントルを装備された３Ｌの４つ口フラスコに、３３２ｇのヘキサヒドロフタル酸無水物及び１，６１４ｇの平均分子量７５０のポリエチレングリコールモノメチルエーテルの混合物が投入された。混合物は１７０℃まで３０分間加熱され、１４０℃まで冷却され、２６９ｇのジ（トリメチロール）プロパン、続いて１３２ｇのキシレン及び３．３ｇの８５％水性燐酸溶液が添加された。混合物は２３５℃まで加熱され、反応混合物の酸価が５ｍｇＫＯＨ／ｇより低くなるまで水が共沸留去された。混合物は次に１８０℃まで冷却され、キシレンが減圧で留去された。得られたポリエステルジオールは室温で固化し、３．９ｍｇＫＯＨ／ｇの酸価及び５９ｍｇＫＯＨ／ｇの水酸価を有していた。
【００７４】
ｂ）アクリロイル官能性ジオールの製造
可変速度スターラー、熱伝対、ヘッドスペースの付いた乾燥空気スパージ、ディップチューブ、及び加熱用マントルを装備された２リットルの４つ口フラスコに５７３ｇの水素化ビスフェノール−Ａ−ジグリシジルエーテル（Ｓｈｅｌｌ製Ｅｐｏｎｅｘ（商標）１５１０）、１７．５ｇのアクリル酸、及び０．５６ｇの２，６−ジｔｅｒｔ．ブチルｐ−クレゾールが投入された。混合物は乾燥空気でバブリングしながら９５℃まで加熱された。１５７．７ｇのアクリル酸、０．５６ｇの２，６−ジｔｅｒｔ．ブチルｐ−クレゾール、及び０．７５ｇの２−エチルヘキサン酸クロムの混合物が約３時間で滴加された。反応混合物の温度は９５℃と１００℃の間に維持された。この温度での攪拌は、反応混合物の酸価が５ｍｇＫＯＨ／ｇより低くなるまで続けられた。製造された付加物は冷却され、９７ｇの乾燥２−ブタノンで希釈された。
ｃ）ポリエチレンオキサイド基を含むアクリロイル官能性ポリウレタンディスパージョンの製造
可変速度スターラー、コントローラーと組み合わせた熱伝対、コンデンサー、乾燥空気スパージ、及び加熱用マントルを装備された３Ｌの４つ口フラスコに２７３．２ｇのアクリロイル官能性ジオールＡｂ）、１４６．７ｇのポリエステルＡａ）、１２．２６ｇのトリメチルロールプロパン、９９．１ｇの４−ヒドロキシブチルアクリレート、２６０．８ｇのＤｅｓｍｏｄｕｒ（商標）　Ｗ　（Ｂａｙｅｒ製ポリイソシアネート）、１．５０ｇの２，６−ジｔｅｒｔ．ブチル−ｐ−クレゾール、及び２５０ｇの２−ブタノンの混合物が投入された。混合物は４５℃まで加熱され、乾燥空気でバブリングしながら均一になるまで攪拌された。次に、０．９４ｇのオクタン酸スズ（ＩＩ）が１時間の攪拌後に添加された。反応混合物は、イソシアネート含有量が＜０．１重量％になるまで、約６時間８０℃において攪拌された。次に３ｍＬのエタノール１００％が添加され、攪拌が約３０分間続けられた。反応混合物は４５℃まで冷却された。反応混合物を１５４ｇの２−ブタノンで希釈した後、攪拌速度は増大され、１，１２５ｇの水が１２ｍＬ／分の速度で添加された。すべての水が添加された後、蒸留ヘッド及び真空ポンプがフラスコに接続され、すべての２−ブタノンが留去されるまで圧力は徐々に下げられた。以下の性質を有する白色のエマルジョンが得られた：固形分４４％、固形分に基づく当量５３５、Ｍｎ２，６８６、Ｍｗ１１，１５３、ｐＨ５．５、及び粒子サイズ１２０ｎｍ。
【００７５】
カルボン酸アンモニウム及びポリエチレンオキサイド基を含むアクリロイルポリウレタンディスパージョンＢの製造
可変速度スターラー、コントローラーと組み合わせた熱伝対、コンデンサー、乾燥空気スパージ、及び加熱用マントルを装備された３Ｌの４つ口フラスコに２６４．３ｇのＤｅｓｍｏｄｕｒ（商標）　Ｗ、３００ｇの乾燥２−ブタノン、及び０．８７ｇのオクタン酸スズ（ＩＩ）の混合物が投入された。混合物は乾燥空気でバブリングしながら７０℃まで加熱された。次に、２７３．６ｇのアクリロイル官能性ジオールＡｂ）、５２．８ｇのポリエステルＡａ）、１６．７ｇのジメチルプロピオン酸、１０８．５ｇの４−ヒドロキシブチルアクリレート、１．４０ｇの２，６−ジｔｅｒｔ．ブチルｐ−クレゾール、及び２７０ｇの２−ブタノンからなる４５℃のプレミックスされた均一な混合物が、発熱反応が８０℃に保たれるような方法で滴加された。８０℃において約６時間攪拌しながら、反応は続けられた。０．８７ｇのオクタン酸スズ（ＩＩ）のさらなる部分が１時間の攪拌後に添加された。反応混合物は、イソシアネート含有量が＜０．１重量％になるまで８０℃において約６時間攪拌された。次に３ｍＬのエタノール１００％が添加され、攪拌は約３０分間続けられた。反応混合物は４５℃まで冷却された。続いて、反応混合物の酸基の９５％はＮ，Ｎ−ジメチルエタノールアミンで中和された。スターラーの速度は増大され、１，１２５ｇの水が１２ｍＬ／分の速度で添加された。すべての水が添加された後、蒸留ヘッド及び真空ポンプがフラスコに接続され、すべての２−ブタノンが留去されるまで圧力は徐々に下げられた。以下の性質を有する白色のエマルジョンが得られた：固形分４７％、固形分に基づく当量５６０、Ｍｎ２，２８６、Ｍｗ６，４７６、ｐＨ８．８及び粒子サイズ１２０ｎｍ。
スルホ基及びポリエチレンオキサイド基を含むアクリロイル官能性ポリウレタンディスパージョンＣの製造
ａ）スルホコハク酸ジオールの製造
コンデンサー、熱伝対、スターラー、及び窒素導入口を装備された５リットルの４つ口丸底フラスコに、１，２４９．５ｇのＳｈｅｌｌ　Ｃｈｅｍｉｃａｌｓ製のＣａｒｄｕｒａ　Ｅ１０が添加された。温度は１４０℃まで上昇され、次に２９０．３ｇのマレイン酸が１時間で少しずつ添加された。その後、反応混合物は１５０℃において攪拌しながら加熱された。２ｍｇＫＯＨ／ｇより低い酸価に到達した後、反応温度は９５℃まで下げられた。次に４７５ｇの水、７１０ｇのＤｏｗ　Ｃｈｅｍｉｃａｌｓ製のＤｏｗａｎｏｌ−ＰＭ、及び２２８．０ｇの亜ジチオン酸ナトリウムが添加され、攪拌は１時間６０℃において、さらに１時間９５℃において続けられた。次に水及びＤｏｗａｎｏｌは反応混合物から減圧において留去されたが、最後の微量は３００ｇのｏ−キシレンと共に共沸流去された。反応混合物は次に室温まで冷却され、６００ｇの乾燥２−ブタノンが添加され、沈殿は生成物からろ過除去された。
【００７６】
ｂ）スルホ基及びポリエチレンオキサイド基を含むアクリロイル官能性ポリウレタンディスパージョンの製造
コンデンサー、熱伝対、スターラー、反応混合物内に届く乾燥空気導入口を装備された２リットルの４つ口丸底フラスコに、１４４．７ｇのＤｅｓｍｏｄｕｒ（商標）Ｗ、０．４３ｇのオクタン酸スズ（ＩＩ）及び７０ｇの乾燥２−ブタノンが添加された。この溶液は加熱され、７０℃において１時間にわたって１６６．０ｇのアクリロイル官能性ジオールＡｂ）、３９．１ｇのポリエステルＡａ）、６２．７ｇのスルホコハク酸ジオールＣａ）、６３．３ｇの４−ヒドロキシブチルアクリレート、０．８ｇのイオノール、及び７０ｇの乾燥２−ブタノンの混合物が添加された。その後、さらに０．４３ｇのオクタン酸スズ（ＩＩ）が添加され、イソシアネート含有量が＜０．１重量％になるまで反応混合物は８０℃において攪拌しながら加熱された。次に残ったイソシアネートはエタノールでクエンチされた。
この溶液の２５０ｇが２６６ｇの水に１．５時間で５０℃において激しく攪拌しながら添加された。攪拌は１．５時間、５０℃において続けられ、次に２−ブタノンが該ディスパージョンから減圧において蒸留により除去された。以下の性質を有するディスパージョンが得られた：固形分４４．４％，固形分に基づく当量５０６、Ｍｎ１，７８１、Ｍｗ５，２３１、ｐＨ６．９、及び粒子サイズ２２９ｎｍ。
【００７７】
スルホ基及びポリエチレンオキサイドを含むアクリロイル官能性ポリウレタンディスパージョンＤの製造
コンデンサー、熱伝対、スターラー、反応混合物内に届く乾燥空気導入口を装備された２リットルの４つ口丸底フラスコに、１２０．９ｇのＤｅｓｍｏｄｕｒ（商標）Ｗ、０．２８ｇのオクタン酸スズ（ＩＩ）及び６０ｇの乾燥２−ブタノンが添加された。この溶液は加熱され、７０℃において１時間にわたって１３１．６ｇのアクリロイル官能性ジオールＡｂ）、４４．４ｇのポリエステルＡａ）、３９．８ｇのスルホコハク酸ジオールＣａ）、５３．５ｇの４−ヒドロキシブチルアクリレート、０．５ｇのイオノール、及び６０ｇの乾燥２−ブタノンの混合物が添加された。その後、さらに０．２０ｇのオクタン酸スズ（ＩＩ）が添加され、反応混合物は、イソシアネートの含有量が＜０．１重量％になるまで攪拌しながら８０℃において加熱された。次に残ったイソシアネートはエタノールでクエンチされた。この生成物の４１０ｇが３９５ｇの水に１．５時間で５０℃において激しく攪拌しながら添加された。攪拌は１．５時間５０℃において続けられ、次に２−ブタノンが減圧下蒸留によりディスパージョンから除去された。以下の性質を有するディスパージョンが得られた：固形分４３．２％，固形分に基づく当量４５８、Ｍｎ１，９３４、Ｍｗ６，６８７、及び粒子サイズ２０７ｎｍ。
【００７８】
スルホ基及びポリエチレンオキサイド基を含むアクリロイル官能性ポリウレタンディスパージョンＥの製造
コンデンサー、熱伝対、スターラー、及び反応混合物内に届く乾燥空気導入口を装備された２リットルの４つ口丸底フラスコに１１６．８ｇのＤｅｓｍｏｄｕｒ（商標）Ｗ、０．２７ｇのオクタン酸スズ（ＩＩ）、及び６０ｇの乾燥２−ブタノンが添加された。この溶液は加熱され、７０℃において１時間にわたって１４４．４ｇのアクリロイル官能性ジオールＡｂ）、６２．７ｇのポリエステルＡａ）、９．７ｇのスルホコハク酸ジオールＣａ）、５０．３ｇの４−ヒドロキシブチルアクリレート、０．８５ｇのイオノール、及び６０ｇの乾燥２−ブタノンの混合物が添加された。その後、さらに０．４１ｇのオクタン酸スズ（ＩＩ）が添加され、反応混合物は、イソシアネートの含有量が＜０．１重量％になるまで攪拌しながら８０℃において加熱された。次に残ったイソシアネートはエタノールでクエンチされた。
この生成物の２３５ｇが２４４ｇの水に１．５時間で、５０℃において激しく攪拌しながら添加された。攪拌は１．５時間５０℃において続けられ、次に２−ブタノンが減圧下、蒸留によりディスパージョンから除去された。以下の性質を有するディスパージョンが得られた：固形分４９．４％，固形分に基づく当量４４９、Ｍｎ２，０７１、Ｍｗ７，６６３、及び粒子サイズ８３７ｎｍ。
【００７９】
ポリエチレンオキサイド基を含むアクリロイル官能性ポリウレタンディスパージョンＦの製造
１リットルの４つ口丸底フラスコにコンデンサー、熱伝対、スターラー、反応混合物内に届く乾燥空気導入口、及び加熱用油浴が実装された。フラスコは９４．６ｇの１，６ヘキサメチレンジイソシアネート、１６７．２ｇのアクリロイル官能性ジオールＡｂ）、１００．５ｇのポリエステルＡａ）、６．９ｇのトリメチロールプロパン、５５．９ｇの４−ヒドロキシブチルアクリレート、０．４５ｇの２，６−ジｔｅｒｔ．ブチル−ｐ−クレゾール、及び１５０ｇの乾燥２−ブタノンを投入された。反応混合物は４５℃まで加熱され、次に０．２５ｇのオクタン酸スズ（ＩＩ）が添加された。その後、反応混合物はさらに７０℃まで加熱され、次に０．２０ｇのオクタン酸スズ（ＩＩ）が添加された。反応混合物は、イソシアネートの含有量が＜０．１重量％になるまで攪拌しながら８０℃において加熱された。残ったイソシアネートはエタノールでクエンチされた。５０ｇの２−ブタノンが４００ｇのこのようにして得られたポリウレタン溶液に添加された。４５℃において４５０ｇの水が２時間で激しい攪拌しく攪拌しながら添加された。攪拌は１時間続けられた。続いて２−ブタノンがローターベイパー（ロータリーエバポレーター）を用いてディスパージョンから除去された。以下の性質を有するディスパージョンが得られた：固形分４１．６％，固形分に基づく当量４３１、Ｍｎ２，４１４、Ｍｗ２０，８８４、及び粒子サイズ２，３８５ｎｍ。
【００８０】
ポリエチレンオキサイド基を含むアクリロイル官能性ポリウレタンディスパージョンＧの製造
ａ）ポリエステルジオールの製造
２リットルの４つ口フラスコが可変速度スターラー、コントローラーと組み合わせた熱伝対、充填された蒸留カラム、窒素導入口、及び加熱用マントルを実装された。フラスコに８７４．４ｇの１，６−ヘキサンジオール、５９．７ｇのヘキサヒドロフタル酸無水物、及び０．４２ｇのジブチルチンオキサイドが置かれた。反応混合物は攪拌しながら及び窒素気流下２５０℃まで加熱された。この温度は４時間保たれ、７５ｇの水が留去された。反応混合物は１０５℃まで冷却された。残った反応水は減圧において留去された。得られたポリエステルジオールは３．２ｍｇＫＯＨ／ｇの酸価、１７２ｍｇＫＯＨ／ｇの水酸基価、Ｍｎ９９０、及びＭｗ１，６００を有していた。
【００８１】
ｂ）ポリエチレンオキサイド基を含むアクリロイル官能性ポリウレタンディスパージョンＧの製造
１リットルの４つ口丸底フラスコがコンデンサー、熱伝対、スターラー、反応混合物内に届く乾燥空気導入口、及び加熱用油浴を実装された。フラスコは１１０．０ｇのＤｅｓｍｏｄｕｒ（商標）Ｗ、１２０．７ｇのアクリロイル官能性ジオールＡｂ）、１０５．０ｇのポリエステルＡａ）、７６．３ｇのポリエステルジオールＧａ）、２２．２ｇの４−ヒドロキシブチルアクリレート、０．８ｇの２，６−ジ−ｔｅｒｔ．−ブチル−ｐ−クレゾール、及び１７５ｇの乾燥２−ブタノンが投入された。反応混合物は攪拌しながら４５℃まで加熱され、次に０．２５ｇのオクタン酸スズ（ＩＩ）が添加された。その後、反応混合物はさらに７０℃まで加熱され、次に０．２５ｇのオクタン酸スズ（ＩＩ）が添加された。反応混合物は、イソシアネートの含有量が＜０．１５重量％になるまで攪拌しながら８０℃において加熱された。残ったイソシアネートはエタノールでクエンチされた。１００ｇの２−ブタノンが４００ｇのこのようにして得られたポリウレタン溶液に添加された。４５℃において４５０ｇの水が２時間で激しく攪拌しながら添加された。攪拌は１時間続けられた。続いて２−ブタノンがディスパージョンからローターベイパーを用いて除去された。以下の性質を有するディスパージョンが得られた：固形分４４．８％、固形分に基づく当量７６３、Ｍｎ４，２５１、Ｍｗ３４，２８８、及び粒子サイズ１２８ｎｍ。
【００８２】
上で製造された（メタ）アクリロイル官能性ポリウレタン樹脂の性質が表１に記載されている。
【表１】
2004512402.tif 000003
【００８３】
実施例１〜５
以下のコーティング組成物が製造された。
コーティング組成物１は５０．０ｇのアクリロイル官能性ポリウレタンディスパージョンＡ（固形分２４．３ｇ）を含み、これに７．５０ｇの水、２．５０ｇのブチルグリコール、０．２５ｇのＢＹＫ３４６（固形分０．１２ｇの湿潤剤）、及び１．２８ｇのＤａｒｏｃｕｒ（商標）１１７３（Ｃｉｂａ製ＵＶ開始剤）が添加された。
コーティング組成物２は、７．３０ｇのＣｒａｙｎｏｒ１３２（Ｃｒａｙ　Ｖａｌｌｅｙ製のアクリロイル官能性反応性希釈剤）が添加された点を除いて、組成物１と同じであった。
コーティング組成物３は５０．０ｇのアクリロイル官能性ポリウレタンディスパージョンＢ（固形分２０．０ｇ）を含み、これに２．５０ｇのブチルグリコール、０．２５ｇのＢＹＫ３３３（９８％の固形分を有する湿潤剤）、及び０．８３ｇのＬｕｃｉｒｉｎＴＰＯ−Ｌ（ＢＡＳＦ製ＵＶ開始剤）が添加された。
コーティング組成物４は６．２３ｇのＣｒａｙｎｏｒ１３２の添加後の組成物３と同じであった。
コーティング組成物５は５０．０ｇのアクリロイル官能性ポリウレタンディスパージョンＡ（固形分２５．１５ｇ）を含み、これに７．５０ｇの水、２．５０ｇのブチルグリコール、０．２５ｇのＢＹＫ３３３、７．５５ｇのＣｒａｙｎｏｒ１３２、及び１．３１ｇのＬｕｃｉｒｉｎＴＰＯ−Ｌが添加された。
【００８４】
組成物１〜４はスズメッキされたパネル上にドローバーで施与された（１００μｍ湿潤塗布厚）。組成物１〜５は青色メタリック水性ベースコート（Ａｕｔｏｗａｖｅ（商標））上に噴霧により施与された。すべてのクリアコートは６５〜９０μｍの範囲の乾燥層厚を有した。パネルはすべての水が気化するまで乾燥された（室温において少なくとも９０分間又は６０℃において少なくとも３０分間）。膜は引き続き１０分間室温において日焼けランプ（ＴＬ０９、距離１０ｃｍ）で照射された。
【００８５】
スズメッキされたパネル上（組成物１〜４の場合）又は水性ベースコート上に得られたコーティング層の性質が表２に与えられている（組成物５の場合すべての性質に対して、及び組成物１〜４の場合、外観の測定に対して）。
【００８６】
【表２】
2004512402.tif 000004
【００８７】
組成物２及び５で得られたコーティング層の外観が最も良好であった。これらの実験は、８〜１８重量％のアルキレンオキサイド基を有する（メタ）アクリロイル官能性ポリウレタンを含むコーティング組成物が好適であることを示している。さらにずっと好適なものは反応性希釈剤を含むこれらのコーティング組成物である。
比較例Ａ
アクリロイル官能性ポリウレタン（ディスパージョンＡについて記載されたような）のメチルエチルケトン溶液５０．０ｇを、反応性希釈剤としてのＣｒａｙｎｏｒ１３２（固形成分４４．７ｇ）及びさらに１．００ｇのブチルグリコール、２１．４３ｇの酢酸ブチル、１６．０７ｇのメチルエチルケトン及び１．８８ｇのＤａｒｏｃｕｒ（商標）１１７３とともに含む溶剤系のコーティング組成物Ａが製造された。
【００８８】
青色メタリック水性ベースコート（Ａｕｔｏｗａｖｅ（商標））上への噴霧による施与の後、得られたコーティング層は乾燥され、実施例１〜５で得られた層について開示されたのと類似の方法で照射された。溶剤系コーティング組成物で得られたコーティング層の性質は性能が低下した。コーティング層は高度に着色されていた。
実施例６〜８
各コーティング組成物６〜８は５０．０ｇのアクリロイル官能性ポリウレタンディスパージョンＡ（固形分２４．３ｇ）を含み、それに７．５０ｇの水、２．５０ｇのブチルグリコール、０．２５ｇのＢＹＫ３４６（固形成分０．１２ｇの湿潤剤）、及び１．２８ｇのＤａｒｏｃｕｒ（商標）１１７３が添加されていた。それぞれの組成物はさらに（ポリウレタンディスパージョンに基づいて）１０重量％のＳａｒｔｏｍｅｒ（商標）２１４（Ｓａｒｔｏｍｅｒ製１，４−ブタンジオールジメタクリレート）（組成物６）、（ポリウレタンディスパージョンに基づいて）１０重量％のＳａｒｔｏｍｅｒ（商標）２３９（Ｓａｒｔｏｍｅｒ製１，６−ヘキサンジオールジメタクリレート）（組成物７）及び（ポリウレタンディスパージョンに基づいて）３０重量％のＳａｒｔｏｍｅｒ（商標）３５０（Ｓａｒｔｏｍｅｒ製トリメチロールプロパントリメタクリレート）（組成物８）を含んでいた。
【００８９】
スズメッキされたプレート上に施与の後、得られたコーティング層は乾燥され、実施例１〜５で得られた層について開示されたのと類似の方法で照射された。（組成物６〜８で）スズメッキされたパネル上の硬化されたコーティング層の性質は表３に与えられている。
【表３】
2004512402.tif 000005
【００９０】
コーティング組成物６、７、８は青色メタリック水性ベースコート（Ａｕｔｏｗａｖｅ（商標））上にもまた施与された。３つのすべてのコーティングは良好な外観を有していた。
【００９１】
実施例９〜１２
種々の量のアルキレンオキサイド基を有する４つのアクリロイル官能性ポリウレタンディスパージョンが、表４にリストされたコーティング組成物において試験された（量はグラムで与えられている）：
【表４】
2004512402.tif 000006
【００９２】
配合物はスズメッキされたプレート上及び青色メタリック水性ベースコート（Ａｕｔｏｗａｖｅ（商標））上に施与された。乾燥と硬化は実施例１〜５において記載されたように実施された。結果は表５に略述されている。
【００９３】
【表５】
2004512402.tif 000007
【００９４】
これらの実験もまた、８〜１８重量％のアルキレンオキサイド基及び反応性希釈剤を有する（メタ）アクリロイル官能性ポリウレタンが好適であることを示している。
【００９５】
実施例１３
表６にリストされた以下の配合物が製造された（量はグラムで与えられている）
【表６】
2004512402.tif 000008
【００９６】
この配合物はブリキ上及び青色メタリック水性ベースコート（Ａｕｔｏｗａｖｅ（商標））上に施与された。乾燥及び硬化は実施例１〜５について記載されたように実施された。
【００９７】
膜は、表７にリストされた以下の性質を有していた。
【００９８】
【表７】
2004512402.tif 000009
【００９９】
実施例１４及び比較例Ｂ
表８にリストされた以下のコーティング組成物が製造された（量はグラムで与えられている）
【表８】
2004512402.tif 000010
【０１００】
該配合物はＰＶＣフローリング上にローラーコーターにより１０〜５０ｇ／ｍ２の間で施与された。コートされた基材はすべての水が気化するまで乾燥された（１２０℃において３分間）。膜は、引き続き、毎分５〜１０メートルのベルトスピードで、８０Ｗ／ｃｍの水銀灯を用いて照射された。結果は表９に略述されている。
【表９】
2004512402.tif 000011
【０１０１】
他の性質例えば、化学薬品耐性、及び柔軟性は比較例に対して同じレベルにあるか又はより良好である。
実施例１５及び比較例Ｃ
表１０にリストされた以下のコーティング組成物が製造された（量はグラムで与えられている）：
【表１０】
2004512402.tif 000012
【０１０２】
配合物はポリオレフィンフローリング上にローラーコーターにより１０〜５０ｇ／ｍ２の間で施与された。乾燥と硬化は実施例１４について記載されたように実施された。結果は表１１にまとめられている。
【０１０３】
【表１１】
2004512402.tif 000013
【０１０４】
他の性質例えば化学薬品耐性及び柔軟性は比較例に対して同じレベルにあるか又はより良好である。
【０１０５】
実施例１６及び１７
以下のコーティング組成物が製造された。
【０１０６】
コーティング組成物１６は５０．０ｇのアクリロイル官能性ポリウレタンディスパージョンＦ（固形分２０．８ｇ）を含んでおり、それに７．５０ｇの水、２．５０ｇのブチルアルコール、０．２５ｇのＢＹＫ３４６、及び０．８５ｇのＤａｒｏｃｕｒ（商標）１１７３が添加された。
コーティング組成物１７は５０．０ｇのアクリロイル官能性ポリウレタンディスパージョンＧ（固形分２２．４ｇ）を含んでおり、それに７．５０ｇの水、２．５０ｇのブチルグリコール、０．２５ｇのＢＹＫ３４６、１．１０ｇのＤａｒｏｃｕｒ（商標）１１７３、及び６．３０ｇのＣｒａｙｎｏｒ１３２が添加された。
【０１０７】
組成物１６及び１７はスズメッキされたパネル上にドローバーにより（１００μｍの湿潤塗布厚）、及び青色メタリック水性ベースコート（Ａｕｔｏｗａｖｅ（商標））上に噴霧することにより施与された。パネルはすべての水が気化するまで乾燥され（室温において少なくとも９０分、又は６０℃において少なくとも３０分）。膜は引き続き１０分間室温において日焼け用ランプ（ＴＬ０９、距離１０ｃｍ）で照射された。得られたコーティング層の性質は表１２に与えられている。
【０１０８】
【表１２】
2004512402.tif 000014
【０１０９】
これらの実験は本発明のコーティング組成物が優れた性質を有するコーティングを提供することを示している。
【国際公開パンフレット】
2004512402.tif 000015
2004512402.tif 000016
2004512402.tif 000017
2004512402.tif 000018
2004512402.tif 000019
2004512402.tif 000020
2004512402.tif 000021
2004512402.tif 000022
2004512402.tif 000023
2004512402.tif 000024
2004512402.tif 000025
2004512402.tif 000026
2004512402.tif 000027
2004512402.tif 000028
2004512402.tif 000029
2004512402.tif 000030
2004512402.tif 000031
2004512402.tif 000032
2004512402.tif 000033
2004512402.tif 000034
2004512402.tif 000035
2004512402.tif 000036
2004512402.tif 000037
2004512402.tif 000038
2004512402.tif 000039
2004512402.tif 000040
2004512402.tif 000041
2004512402.tif 000042
2004512402.tif 000043
2004512402.tif 000044
2004512402.tif 000045
2004512402.tif 000046
2004512402.tif 000047
2004512402.tif 000048
2004512402.tif 000049
2004512402.tif 000050
2004512402.tif 000051
2004512402.tif 000052
【国際調査報告】
2004512402.tif 000053
2004512402.tif 000054
2004512402.tif 000055